(57)【特許請求の範囲】
【請求項１】
シリンダー針とダイヤル針を有する両面丸編機にてダブル丸編地を編成するに際して、シリンダー針のみあるいはダイヤル針のみでニットする給糸口には熱水収縮率が１０％未満のポリトリメチレンテレフタレートからなるマルチフィラメント糸のみを給糸し、シリンダー針とダイヤル針の両方の針でニットあるいはタックする給糸口には熱水収縮率が１５％以上の高収縮ポリエステルマルチフィラメント糸のみを給糸して編成し、高収縮ポリエステルマルチフィラメント糸の交編率を編地の２０％以上、６０％以下とすることを特徴とするダブル丸編地の製造方法。
【発明の詳細な説明】
【０００１】
【発明の属する技術分野】
本発明は、ナイロンの如き柔らかな手触り感と優れたハリ，コシを有する染色堅牢度に優れたダブル丸編地の製造方法に関するものである。
【０００２】
【従来の技術】
従来イソフタル酸と特定のグリコール成分の共重合ポリエステルなどからなる高収縮糸とポリエチレンテレフタレート糸を混繊複合し、製編した後染色仕上げすることによって高収縮糸を収縮させ、ポリエチレンテレフタレート糸を布帛表面に浮き立たせる方法が用いられてきた。
一方ナイロンは柔らかな手触り感に優れているため、ハリ，コシのあるポリエチレンテレフタレート糸と混用して柔らかな手触り感と優れたハリ，コシを有する編地を得ることが試みられてきたが、ナイロンにおいて発色性のよい酸性染料、含金染料ではポリエチレンテレフタレートを染めることができず、ポリエチレンテレフタレートを染めることができる分散染料ではナイロンを染めることができず汚染され、染色堅牢度が不良となる。また通常分散染料でポリエチレンテレフタレートを染める場合１３０℃近傍の高温で染める必要があるが、ナイロンをこの温度で染めるとナイロンが脆化して通常の用途に用いることはできない。
【０００３】
【本発明が解決しようとする課題】
本発明は、上記のような現状に鑑みてなされたものであり、柔らかな手触りで染色堅牢度性等に問題なく、かつハリ，コシに優れたダブル丸編地の製造方法を提供することを課題とするものである。
【０００４】
【課題を解決するための手段】
本発明は、上記の目的を解決するものであり、シリンダー針とダイヤル針を有する両面丸編機にてダブル丸編地を編成するに際して、シリンダー針のみあるいはダイヤル針のみでニットする給糸口には熱水収縮率が１０％未満のポリトリメチレンテレフタレートからなるマルチフィラメント糸のみを給糸し、シリンダー針とダイヤル針の両方の針でニットあるいはタックする給糸口には熱水収縮率が１５％以上の高収縮ポリエステルマルチフィラメント糸のみを給糸して編成し、高収縮ポリエステルマルチフィラメント糸の交編率を編地の２０％以上、６０％以下とすることを特徴とするダブル丸編地の製造方法を要旨とするものである。
【０００５】
【本発明の実施の形態】
本発明においては、シリンダー針とダイヤル針を有する両面丸編機にてダブル丸編地を編成するに際して、シリンダー針のみあるいはダイヤル針のみでニットする給糸口には熱水収縮率が１０％未満のポリトリメチレンテレフタレートマルチフィラメント糸を給糸して編成する。
【０００６】
ポリトリメチレンテレフタレートマルチフィラメント糸は、1,3-プロパンジオールとテレフタール酸とを構成成分とするポリトリメチレンテレフタレートからなるマルチフィラメント糸であって、このをポリトリメチレンテレフタレートを主体とし、その特性を変えない範囲でエチレングリコール、ジエチレングリコール、1,4-ブタンジオール、イソフタル酸、5-スルホイソフタル酸、ビスフェノールＡ等から選ばれる１種以上の成分を共重合した共重合体からなるマルチフィラメント糸であってもよい。
【０００７】
本発明に用いるポリトリメチレンテレフタレートマルチフィラメント糸は捲縮があっても捲縮がなくても良い。捲縮のあるものとすると嵩高で柔らかくしかもハリ、コシのある風合いが得られる。一方捲縮のないものとすると表面がなめらかで柔らかくしかもハリ、コシのある風合いが得られ、いずれも衣料用として好ましく適用できる。
【０００８】
本発明では、熱水収縮率が１５％以上の高収縮ポリエステルマルチフィラメント糸をシリンダー針とダイヤル針の両方の針でニットあるいはタックする給糸口の少なくとも一部に給糸し、この糸の交編率を編地の２０％以上、６０％以下として編成する。
【０００９】
本発明に用いる高収縮ポリエステルマルチフィラメント糸は、熱水処理により１５％以上の高収縮性を発現できるポリエステルマルチフィラメント糸のことであり、例えばエチレングリコールテレフタル酸の合計が８５モル％以上で、イソフタル酸等が１５モル％以下よりなる共重合ポリエステルを用いること、更に好ましくは特定範囲の２，２ビス｛４−（２−ヒドロキシエトキシ）フェニル｝プロパンを含有させるなどして得た共重合ポリエステルを製糸することによって得ることができる。
【００１０】
この熱水収縮率が１５％以上の高収縮糸ポリエステルマルチフィラメントは、表面と裏面をつなぐ作用を担うものであり、仕上げ加工にてつなぎ部を縮めることにより、編地を厚み方向に締めつけ、密度の高い編地とし、優れたハリ，コシのある風合をもたらす。
【００１１】
また、この高収縮糸がシリンダー針とダイヤル針でニットする組織を採用して、編地の表面と裏面の一部を構成する場合には、熱水収縮率が１０％未満であるポリトリメチレンテレフタレートマルチフィラメント糸でニットした部分を仕上げ加工で浮き上がらせることができる。
【００１２】
本発明は、収縮差が５％以上である２種類のマルチフィラメント糸を特定の編組織に用いることにより柔らかな手触りと優れたハリ、コシが得られるがこれら編地に用いる割合が重要となる。すなわち高収縮ポリエステルの交編率は編地の２０％以上、６０％以下として編成することが必要である。交編率が２０％未満の場合、高収縮ポリエステルマルチフィラメント糸の収縮による効果を充分に発揮できず編地のハリ、コシ向上に寄与しない。一方６０％を越える場合、高収縮ポリエステルが編地の大半を構成することになり、ポリトリメチレンテレフタレートフィラメントの充分な手触り感が得られないばかりか、編地が収縮しすぎて、編地が硬くなり好ましくない。
【００１３】
本発明のダブル丸編地は、シリンダー針とダイヤル針を有する両面丸編機にて、シリンダー針のみあるいはダイヤル針のみでニットする給糸口には熱水収縮率が１０％未満のポリトリメチレンテレフタレートからなるマルチフィラメント糸を給糸し、シリンダー針とダイヤル針の両方の針でニットあるいはタックする給糸口の少なくとも一部には熱水収縮率が１５％以上の高収縮ポリエステルマルチフィラメント糸を給糸して編成した編地であるが、このような編地の例としては、図１及び図２に示した編成組織による編地が挙げられる。図１において、シリンダー針のみあるいはダイヤル針のみでニットする給糸口Ｆ３、Ｆ４、Ｆ７、Ｆ８には、ポリトリメチレンテレフタレートフィラメント糸を給糸し、給糸口Ｆ１、Ｆ２、Ｆ５、Ｆ６の少なくともいずれかには、高収縮ポリエステルマルチフィラメント糸を給糸し、高収縮糸を給糸しない給糸口には、ポリトリメチレンテレフタレートフィラメント糸を給糸して編成することによって本発明のダブル丸編地を得ることができる。
【００１４】
本発明のダブル丸編地は、ポリトリメチレンテレフタレートフィラメント糸と高収縮ポリエステル糸とからなるので分散染料で染色することができ、高温高圧染色が可能である。
このため従来、柔らかな手触り感のあるナイロンとポリエステル交編の編地はナイロンの存在のために高温高圧染色ができず、商品化が困難であったが、本発明によれば柔らかな手触り感のあるポリトリメチレンテレフタレートと共重合ポリエステルの交編の編地が得られ、高温高圧染色が可能となり、優れた風合いと優れた染色堅牢性の染色編地を得ることができる。
【００１５】
【作用】
本発明のダブル丸編地の製造方法ではダブル丸編地の表面と裏面のつなぎの両ニット組織の一部に高収縮ポリエステルを用いているので、表面、裏面を構成する低収縮のポリトリメチレンテレフタレートマルチフィラメント糸を編地より浮き立たせるができしかもこの高収縮糸が適当な割合で交編されているので、布帛としてのハリ、コシに優れると同時にこれまで外衣として用いられにくかったナイロンに代えてナイロン様の柔らかな手触り感を表現できる染色堅牢性に優れた編地を得ることができる。
【００１６】
【実施例】
次に実施例によって本発明を具体的に説明するが、本発明は何ら制限されるものではない。
【００１７】
実施例１
ポリトリメチレンテレフタレートマルチフィラメントの高配向未延伸糸１１５ｄ／２４ｆを三菱重工製仮撚機ＬＳ−６型にてスピンドル回転数４０×１０rpm、延伸倍率１．５４８倍、仮撚数３６００ｔ／ｍ、第１ヒーター温度１７０℃、第２ヒーター温度２００℃で仮撚加工を行った。得られた捲縮糸の繊度は７４ｄで熱水収縮率８．５％であった。株式会社福原精機製作所製ＬＰＪ−Ｈ型丸編機を用い、この捲縮糸を図１に示すモックミラノリブの組織図のシリンダー針とダイヤル針の両方でニットする給糸口Ｆ１，Ｆ５とシリンダー針とダイヤル針の片側のみでニットする給糸口Ｆ３，４，７，８に給糸し、給糸口Ｆ２，６には高収縮ポリエステルフィラメント糸６０ｄ／２４ｆ（熱水収縮率：２４．５％）を給糸して編成し、１００℃リラックス精練、１６０℃プレセット、１３０℃高圧染色、１６０℃ファイナルセットの工程を経て、高収縮ポリエステルフィラメント糸の使用比率が３６．９％である本発明によるダブル丸編地を得た。
得られたダブル丸編地はナイロンの様な柔らかな手触り感が得られ、優れたハリ、コシを有しているとともに染色堅牢度の問題がない、風合いの優れたダブル丸編地であった。
【００１８】
実施例２
実施例１と同じ丸編機を用い、ポリトリメチレンテレフタレートマルチフィラメントの延伸糸１００ｄ／４８ｆ（熱水収縮率：９．６％）を図２に示すモックローデイの編組織図の給糸口Ｆ２，３，５，６に給糸し、給糸口Ｆ１，４に高収縮ポリエステルフィラメント糸６０ｄ／１２ｆ（熱水収縮率：２８．８％）を給糸して編成し、実施例１と同様の染色仕上げを行い、高収縮ポリエステルフィラメント糸の比率が２４．３％である本発明によるダブル丸編地を得た。得られたダブル丸編地はナイロン様の柔らかな手触り感、滑るような表面タッチと優れたハリ、コシを有しており、しかも染色堅牢度に問題のない外衣に適したダブル丸編地を得た。
【００１９】
【発明の効果】
本発明によると、ナイロンの様な柔らかな手触りで染色堅牢性に優れ、優れたハリ、コシを有し、外衣にも好適に用いることのできるポリエステル丸編地を得ることができる。
【図面の簡単な説明】
【図１】本発明の一例の編地の編成組織図である。
【図２】本発明の一例の編地の編成組織図である。
【図１】
0004306870.tif 000002
【図２】
0004306870.tif 000003